(57)【要約】【課題】高密度記録において高Ｓ／Ｎを達成可能な六方晶フェライト磁性粉末および上記六方晶フェライト磁性粉末を用いた高密度記録に適した磁気記録媒体の提供。【解決手段】六方晶フェライト形成成分および３０質量％以上のガラス形成成分を含む原料混合物を溶融し溶融物を得ること、上記溶融物を急冷し非晶質体を得ること、上記非晶質体を加熱処理し六方晶フェライト磁性粒子を析出させること、上記加熱処理により得られた物質を酸溶液中で湿式粉砕すること、ならびに、上記湿式粉砕物を水洗すること、を含む六方晶フェライト磁性粉末の製造方法。比表面積が１２０ｍ2／ｇ以下の六方晶フェライト磁性粉末を製造する。【選択図】なし【特許請求の範囲】
【請求項１】
六方晶フェライト形成成分および３０質量％以上のガラス形成成分を含む原料混合物を溶融し溶融物を得ること、
上記溶融物を急冷し非晶質体を得ること、
上記非晶質体を加熱処理し六方晶フェライト磁性粒子を析出させること、
上記加熱処理により得られた物質を酸溶液中で湿式粉砕すること、ならびに、
上記湿式粉砕物を水洗すること、
を含む六方晶フェライト磁性粉末の製造方法であって、比表面積が１２０ｍ2／ｇ以下の六方晶フェライト磁性粉末を製造する、前記製造方法。
【請求項２】
前記原料混合物は５０質量％以下のガラス形成成分を含む請求項１に記載の六方晶フェライト磁性粉末の製造方法。
【請求項３】
比表面積が６５ｍ2／ｇ以上の六方晶フェライト磁性粉末を製造する請求項１または２に記載の六方晶フェライト磁性粉末の製造方法。
【請求項４】
前記酸溶液は酢酸水溶液である請求項１〜３のいずれか１項に記載の六方晶フェライト磁性粉末の製造方法。
【請求項５】
前記六方晶フェライト磁性粉末は、バリウムフェライト磁性粉末である請求項１〜４のいずれか１項に記載の六方晶フェライト磁性粉末の製造方法。
【請求項６】
非磁性支持体上に、請求項１〜５のいずれか１項に記載の方法により製造された六方晶フェライト磁性粉末と結合剤とを含む磁性層を有する磁気記録媒体。
【請求項７】
前記磁性層の厚さは８０ｎｍ以下である請求項６に記載の磁気記録媒体。
【請求項８】
請求項１〜５のいずれか１項に記載の方法により六方晶フェライト磁性粉末を得ること、および、得られた六方晶フェライト磁性粉末を用いて磁性層を形成すること、を含む磁気記録媒体の製造方法。
【請求項９】
前記磁性層の厚さは８０ｎｍ以下である請求項８に記載の磁気記録媒体の製造方法。
【発明の詳細な説明】
【技術分野】
【０００１】
本発明は、六方晶フェライト磁性粉末の製造方法に関するものであり、より詳しくは、薄層磁性層を有する磁気記録媒体の磁性粉末として好適な六方晶フェライト磁性粉末の製造方法に関するものである。
更に本発明は、上記製造方法によって得られた六方晶フェライト磁性粉末を用いた磁気記録媒体およびその製造方法に関する。
【背景技術】
【０００２】
従来、磁気記録媒体の磁性層には強磁性金属粉末が主に用いられており、高密度記録のために強磁性金属粉末の微粒子化、高保磁力化が実施されてきた。しかし今後さらに高密度記録を達成するには強磁性金属粉末の改良には限界が見え始めている。これに対し、六方晶フェライトは、保磁力が十分に大きく、この保磁力の元となる磁気異方性が結晶構造に由来するため、微粒子化しても高保磁力を維持できるので、高密度磁気記録媒体用の磁性粉末として好適である。
【０００３】
六方晶フェライトの製法としては、ガラス結晶化法、水熱合成法、共沈法などが知られているが、特にガラス結晶化法は、ガラス中で六方晶フェライトを結晶化させるために、微粒子化しやすく、シャープな粒度分布を示す粉末を得ることができ、分散性に優れる製法である。
【０００４】
ガラス結晶化法では、以下のような工程で六方晶フェライトが合成される。六方晶フェライトの構成元素を含む原料成分（保磁力などの磁気特性の調整にＣｏなどの置換元素を添加しても構わない）とガラス形成成分とを混合して加熱溶融し、得られた溶融物を急冷して非晶質体を作製する。次いでこの非晶質体に熱処理（結晶化工程）を施してガラス中で六方晶フェライトを析出させた後、酸溶液中で洗浄処理を施すことによりガラス成分を除去し、所望の六方晶フェライト磁性粉末を得ることができる（例えば特許文献１および２参照）。
【特許文献１】特開２００６−３０６７２５号公報
【特許文献２】特開平４−３３２１０２号公報
【発明の開示】
【発明が解決しようとする課題】
【０００５】
近年、更なる高密度記録化が進行している。かかる状況下では、特許文献１および２に記載の方法をはじめとする従来のガラス結晶化法では、目標とされる記録密度領域において高Ｓ／Ｎを達成可能な六方晶フェライト磁性粉末を得ることは困難になってきている。
【０００６】
そこで本発明の目的は、高密度記録において高Ｓ／Ｎを達成可能な六方晶フェライト磁性粉末および上記六方晶フェライト磁性粉末を用いた高密度記録に適した磁気記録媒体を提供することにある。
【課題を解決するための手段】
【０００７】
本発明者らは上記目的を達成するために検討を重ねた結果、結晶化工程後の洗浄を酸溶液中での湿式粉砕により行うことによって、高密度記録領域において高Ｓ／Ｎを達成可能な六方晶フェライト磁性粉末が得られることを見出し、本発明を完成するに至った。
【０００８】
即ち、上記目的は、下記手段により達成された。
［１］六方晶フェライト形成成分および３０質量％以上のガラス形成成分を含む原料混合物を溶融し溶融物を得ること、
上記溶融物を急冷し非晶質体を得ること、
上記非晶質体を加熱処理し六方晶フェライト磁性粒子を析出させること、
上記加熱処理により得られた物質を酸溶液中で湿式粉砕すること、ならびに、
上記湿式粉砕物を水洗すること、
を含む六方晶フェライト磁性粉末の製造方法であって、比表面積が１２０ｍ2／ｇ以下の六方晶フェライト磁性粉末を製造する、前記製造方法。
［２］前記原料混合物は５０質量％以下のガラス形成成分を含む［１］に記載の六方晶フェライト磁性粉末の製造方法。
［３］比表面積が６５ｍ2／ｇ以上の六方晶フェライト磁性粉末を製造する［１］または［２］に記載の六方晶フェライト磁性粉末の製造方法。
［４］前記酸溶液は酢酸水溶液である［１］〜［３］のいずれかに記載の六方晶フェライト磁性粉末の製造方法。
［５］前記六方晶フェライト磁性粉末は、バリウムフェライト磁性粉末である［１］〜［４］のいずれかに記載の六方晶フェライト磁性粉末の製造方法。
［６］非磁性支持体上に、［１］〜［５］のいずれかに記載の方法により製造された六方晶フェライト磁性粉末と結合剤とを含む磁性層を有する磁気記録媒体。
［７］前記磁性層の厚さは８０ｎｍ以下である［６］に記載の磁気記録媒体。
［８］［１］〜［５］のいずれかに記載の方法により六方晶フェライト磁性粉末を得ること、および、得られた六方晶フェライト磁性粉末を用いて磁性層を形成すること、を含む磁気記録媒体の製造方法。
［９］前記磁性層の厚さは８０ｎｍ以下である［８］に記載の磁気記録媒体の製造方法。
【発明の効果】
【０００９】
本発明によれば、超高密度記録が可能な磁気記録媒体を提供することができる。
【発明を実施するための最良の形態】
【００１０】
[六方晶フェライト磁性粉末の製造方法]
本発明の六方晶フェライト磁性粉末の製造方法は、ガラス結晶化法により比表面積１２０ｍ2／ｇ以下の六方晶フェライト磁性粉末を製造するものであり、以下の工程を含む。
(1)六方晶フェライト形成成分および３０質量％以下のガラス形成成分を含む原料混合物を溶融し溶融物を得ること、
(2)上記溶融物を急冷し非晶質体を得ること、
(3)上記非晶質体を加熱処理し六方晶フェライト磁性粒子を析出させること、
(4)上記加熱処理により得られた物質を酸溶液中で湿式粉砕すること、ならびに
(5)上記湿式粉砕物を水洗すること。
【００１１】
本発明の六方晶フェライト磁性粉末の製造方法は、従来酸溶液中での加熱処理により行われていたガラス成分の除去のための洗浄を、酸溶液中での湿式粉砕により行うことを特徴とする。本発明者らは、上記処理を経て得られた六方晶フェライト磁性粉末を用いた磁気記録媒体が、優れたＳＮＲを示すことを新たに見出した。なぜ本発明により作製した六方晶フェライト磁性粉末を用いた磁気記録媒体の電磁変換特性が優れるのかは必ずしも明らかではないが、その理由について本発明者らは以下のように推測している。
【００１２】
例えば特許文献１には、熱処理後のガラス母相から六方晶フェライトを分離抽出するための洗浄工程を行う際、洗浄前に粉砕を施し表面積を大きくすることにより洗浄効率が上がると記載されている。これは表面積が大きくなるほどガラス成分と洗浄用溶媒との接触面積が大きくなりガラス成分を除去することが容易になるためである。一方、特許文献２には、湿式粉砕後に粉砕物に酸処理を施すことが記載されている。しかし、通常の湿式粉砕は水を用いて行われるが、結晶化ガラスの湿式粉砕処理工程で水を用いると、結晶化ガラス中のBaOが水と一部反応し、Ba(OH)2となり溶液がアルカリ性となる。ガラス形成成分であるB2O3がアルカリと反応することで、例えばB2BaO4のような不溶性の塩を形成し、これが酸処理後も除去されず最終生成物である磁性粉末中に異物として残留すると考えられる。水中での湿式粉砕後に酸溶液中で加熱処理を施し作製した六方晶フェライトを透過型電子顕微鏡で観察すると粗大な異物が確認されることからも、上記異物の残留が伺える。これに対し上記処理に代えて酸溶液中での湿式粉砕を行い得られた六方晶フェライト磁性粉末を透過型電子顕微鏡で観察すると、粗大な異物は明らかに減少していた。そして、上記粗大異物が少ない六方晶フェライト磁性粉末を用いた磁気記録媒体は、ノイズが少なく高ＳＮＲを達成できたことから、粗大異物がノイズ増大の原因となりＳＮＲ低下を引き起こしているものと推察される。即ち、本発明によれば、酸溶液中での湿式粉砕により、磁気記録媒体においてノイズ増大の原因となる異物発生を抑えることができる。更に上記湿式粉砕によれば、ガラス成分を高度に除去することが可能である。これにより本発明により、高密度記録領域においても高ＳＮＲを達成可能な六方晶フェライト磁性粉末を提供できるものと考えられる。
以下、本発明の六方晶フェライト磁性粉末の製造方法について、更に詳細に説明する。
【００１３】
原料混合物
本発明において使用される原料混合物は、ガラス形成成分および六方晶フェライト形成成分を含む。ガラス形成成分とは、ガラス転移現象を示し非晶質化（ガラス化）し得る成分であり、通常のガラス結晶化法ではＢ2Ｏ3成分が使用される。本発明でもガラス形成成分としてＢ2Ｏ3成分を含む原料混合物を使用することができる。
【００１４】
ガラス結晶化法において原料混合物に含まれる各成分は、酸化物として、または溶融等の工程において酸化物に変わり得る各種の塩として存在する。本発明において「Ｂ2Ｏ3成分」とは、Ｂ2Ｏ3自体および工程中にＢ2Ｏ3に変わり得るＨ3ＢＯ3等の各種の塩を含むものとする。他の成分についても同様である。
【００１５】
更なる高記録密度化のためにガラス結晶化法による六方晶フェライトの微粒子化を進めると、ガラス成分の洗浄は一層困難となる。これは、ガラス結晶化法により合成される六方晶フェライト磁性粉末は生成する粒子サイズが微粒子になるにつれて、粒子の比表面積が大きくなるため、磁性体表面とガラス成分の接触面積が大きくなり、磁性体表面からガラス成分を除去することが困難となるからである。特に、非晶質体中に含まれるガラス成分の割合が小さければ小さいほど結晶化ガラス単位重量あたりの六方晶フェライト磁性粒子表面積が増大することから、六方晶フェライト磁性粉末からガラス成分を除去することはきわめて困難となる。これに対し、本発明によれば原料混合物中のガラス形成成分が少なく結晶化ガラス単位重量あたりの六方晶フェライト磁性粒子表面積が大きく従来の方法ではガラス成分の除去がきわめて困難な場合であっても、ガラス成分を高度に除去することができる。
【００１６】
ガラス形成成分の割合が少ないほど、六方晶フェライト磁性粉末の収量は増加するので、工業的な観点から、上記原料混合物中のガラス形成成分の割合は５０質量％以下とすることが好ましい。本発明によれば、ガラス形成成分の割合が５０質量％以下であっても、ガラス成分を高度に除去することができる。但し、原料混合物中のガラス形成成分が３０質量％未満では、六方晶フェライト結晶が析出しやすくなる（特開平２−２８８２０６号公報参照）。ここで析出するフェライトは粒子サイズが大きな粗大粒子となるため、結果的に粒径が大きく粒度分布が広い六方晶フェライト磁性粉末が形成されてしまう。このような六方晶フェライト磁性粉末を用いた磁気記録媒体は、ノイズが増大しSNRが低下するので適さない。従って、本発明において使用する原料混合物は、ガラス形成成分を３０質量％以上含有するものとする。原料混合物中のガラス形成成分の含有量は、より好ましくは40〜50質量％の範囲である。
【００１７】
前記原料混合物に含まれる六方晶フェライト形成成分としては、六方晶フェライト磁性粉末の構成成分となる成分であって、Ｆｅ2Ｏ3、ＢａＯ、ＳｒＯ、ＰｂＯ等の金属酸化物が挙げられる。例えば、六方晶フェライト形成成分の主成分としてＢａＯを使用することによりバリウムフェライト磁性粉末を得ることができる。良好な磁気特性を有する六方晶フェライト磁性粉末を得るためには、原料混合物中のＢａＯ成分の含有量は29〜36モル％であることが好ましく、Ｆｅ2Ｏ3成分の含有量は33〜50モル％であることが好ましく、原料混合物中の全六方晶フェライト形成成分量は47〜67質量％とすることが好ましい。
【００１８】
六方晶フェライト磁性粉末として、保磁力調整のためＦｅの一部が他の金属元素によって置換されたものを得ることもできる。置換元素としては、Ｃｏ−Ｚｎ−Ｎｂ、Ｃｏ−Ｔｉ、ＣＯ−Ｔｉ−Ｓｎ、Ｃｏ−Ｓｎ−Ｎｂ、Ｃｏ−Ｚｎ−Ｓｎ−Ｎｂ、Ｃｏ−Ｚｎ−Ｚｒ−Ｎｂ、Ｃｏ−Ｚｎ−Ｍｎ−Ｎｂ等が挙げられる。このような六方晶フェライト磁性粉末を得るためには、六方晶フェライト形成成分として、保磁力調整のための成分を併用すればよい。保磁力調整成分としては、ＣｏＯ、ＮｉＯ、ＺｎＯ等の２価金属の酸化物成分、ＴｉＯ2、ＺｒＯ2、SnO2、Nb2O5等の４価および5価金属の酸化物成分が挙げられる。上記保磁力調整成分を使用する場合、その含有量は所望の保磁力等にあわせて、適宜決定すればよい。
【００１９】
上記原料混合物は、各成分を秤量および混合して得ることができる。
【００２０】
原料混合物の溶融、溶融物の非晶質化
本発明では、前記原料混合物を溶融し溶融物を得る。溶融温度は、例えば1000〜1400℃であり、好ましくは1300〜1400℃である。溶融時間は、原料混合物が十分溶融するように適宜設定すればよい。
【００２１】
次いで、得られた溶融物を急冷することにより非晶質体を得る。上記急却は、ガラス結晶化法で非晶質体を得るために通常行われる急冷工程と同様に実施することができ、例えば高速回転させた水冷双ローラー上に溶融物を注いで圧延急冷する方法等の公知の方法で行うことができる。
【００２２】
非晶質体の加熱処理
上記急冷後、得られた非晶質体を加熱処理する。この工程により、六方晶フェライト粒子を結晶化させガラス相中に析出させることができる。
【００２３】
比表面積が大きくなるほど磁性体表面とガラス成分との接触面積が大きくなりガラス成分の除去が容易になる。本発明によれば酸溶液中での湿式粉砕により、磁性体表面とガラス成分の接触面積を大きくすることができ、これによりガラス成分を高度に除去することができる。本発明によれば、従来の方法ではガラス成分を高度に除去することが困難であった微粒子の六方晶フェライト、例えば比表面積６５ｍ2／ｇ以上の六方晶フェライト磁性粉末において、ガラス成分を低減することが可能である。但し、六方晶フェライト磁性粉末の比表面積がきわめて大きいと、本発明をもってしてもガラス成分を十分除去することは困難であるため、本発明により製造される六方晶フェライト磁性粉末の比表面積は１２０ｍ2／ｇ以下とする。上記比表面積のより一層好ましい範囲は、７０〜１２０ｍ2／ｇであり、さらに好ましい範囲は７５〜１１０ｍ2／ｇである。上記比表面積は、ＢＥＴ法による比表面積をいうものとする。
【００２４】
六方晶フェライト磁性粉末の比表面積は、上記非晶質体を加熱処理する際の加熱温度および加熱時間により制御可能であり、本発明では目的粒子サイズにより適切な加熱温度および加熱時間を選択することが好ましい。上記加熱処理は、急冷により得られた固化物を、例えば550〜700℃の加熱温度域まで加熱し該温度域に所定時間保持することにより行うことができる。加熱温度域までの昇温速度は、例えば2〜50℃／分程度が好適であり、加熱温度域での保持時間は、例えば２〜１２時間であり、好ましくは３〜６時間である。
【００２５】
酸溶液中での湿式粉砕
本発明では、上記加熱処理により六方晶フェライト磁性粉末を析出させた物質を、酸溶液中で湿式粉砕する。湿式粉砕の作業性を高めるため湿式粉砕前に乾式で粗粉砕することが好ましい。酸溶液としては、酢酸水溶液または硝酸水溶液が好適であり、酢酸水溶液がより好ましい。酸溶液の濃度はガラス成分量等に応じて適宜設定すればよいが、酸溶液の濃度は、理論的にガラス成分と完全に反応した後の酸濃度が0.3〜2.0質量％となるように調製することが好ましい。
【００２６】
湿式粉砕は、加熱処理後の非晶質体を上記酸溶液中に懸濁させスラリーとした後、このスラリーを湿式粉砕機に導入して行うことができる。スラリー中の上記非晶質体の濃度は、20〜40質量％とすることが好ましい。
【００２７】
湿式粉砕後のスラリーはガラス形成成分の除去率を更に高めるため、湿式粉砕後、熱処理することが好ましい。熱処理温度は80〜98℃とすることが好ましい。
【００２８】
上記湿式粉砕により、磁気記録媒体に適用した際に高Ｓ／Ｎを達成可能な六方晶フェライト磁性粉末を得ることができる。これは前述の通り、ガラス成分が高度に除去され、かつガラス成分に由来する異物の少ない六方晶フェライト磁性粉末が得られることに起因すると考えられる。
【００２９】
湿式粉砕後の水洗
上記湿式粉砕後、湿式粉砕物を水洗する。これによりガラス形成成分を除去することができる。水洗は、ガラス結晶化法において通常行われる方法によって行うことができる。その後、必要に応じて乾燥等の後処理を施すことにより、磁気記録媒体に適用可能な六方晶フェライト磁性粉末を得ることができる。
【００３０】
［磁気記録媒体およびその製造方法］
本発明の磁気記録媒体は、非磁性支持体上に本発明の製造方法により製造された六方晶フェライト磁性粉末と結合剤を含む磁性層を有するものである。
本発明の磁気記録媒体の製造方法は、本発明の製造方法により六方晶フェライト磁性粉末を得ること、および、得られた六方晶フェライト磁性粉末を用いて磁性層を形成すること、を含む。
以下、本発明の磁気記録媒体および本発明の磁気記録媒体の製造方法について、更に詳細に説明する。
【００３１】
磁性層
磁性層に使用される六方晶フェライト磁性粉末の製造方法の詳細は、前述の通りである。磁性層に使用する六方晶フェライト磁性粉末の粒子サイズは六角板径で１０ｎｍ以上５０ｎｍ以下であることが好ましい。磁気抵抗ヘッドで再生する場合は、低ノイズにする必要があり、板径は４０ｎｍ以下であることが好ましい。板径が上記範囲であれば、熱揺らぎがなく安定な磁化が望める。また、ノイズも低くなるため高密度磁気記録に適する。六方晶フェライト磁性粉末の比表面積については、前述の通りである。
【００３２】
保磁力Ｈｃ３９．８ｋＡ／ｍ以上３９８ｋＡ／ｍ以下（５００Ｏｅ以上５，０００Ｏｅ以下）程度の六方晶フェライト磁性粉末は作製可能である。Ｈｃは高い方が高密度記録に有利であるが、記録ヘッドの能力で制限される。通常６３．７ｋＡ／ｍ以上３１８．４ｋＡ／ｍ以下（８００Ｏｅ以上４，０００Ｏｅ以下）程度であるが、好ましくは１１９．４ｋＡ／ｍ（１，５００Ｏｅ）以上２７８．６ｋＡ／ｍ（３，５００Ｏｅ）以下である。ヘッドの飽和磁化が１．４テスラを越える場合は、１５９．２ｋＡ／ｍ（２，０００Ｏｅ）以上にすることが好ましい。Ｈｃは粒子サイズ（板径・板厚）、含有元素の種類と量、元素の置換サイト、粒子生成反応条件等により制御できる。飽和磁化σｓは、好ましくは４０Ａ・ｍ2／ｋｇ以上６０Ａ・ｍ2／ｋｇ以下（４０ｅｍｕ／ｇ以上６０ｅｍｕ／ｇ以下）である。σｓは高い方が好ましいが微粒子になるほど小さくなる傾向がある。σｓ改良のためマグネトプランバイトフェライトにスピネルフェライトを複合すること、含有元素の種類と添加量の選択等がよく知られている。またＷ型六方晶フェライトを用いることも可能である。
【００３３】
六方晶フェライト磁性粉末を分散する際に粒子表面を分散媒、ポリマーに合った物質で処理することも可能である。表面処理剤は無機化合物、有機化合物のいずれでもよい。主な化合物としてはＳｉ、Ａｌ、Ｐ、等の酸化物または水酸化物、各種シランカップリング剤、各種チタンカップリング剤が代表例である。量は磁性体に対して、通常０．１質量％以上１０％質量以下である。磁性体のｐＨは、通常４以上１２以下程度であり、分散媒、ポリマーにより最適値があるが、媒体の化学的安定性、保存性から一般に６以上１０以下程度が選択される。磁性体に含まれる水分は、分散媒、ポリマーにより最適値があるが通常０．０１質量％以上２．０質量％以下が好ましい。
【００３４】
前記磁性層は、六方晶フェライト磁性粉末とともに結合剤を含む。磁性層に含まれる結合剤としては、ポリウレタン樹脂、ポリエステル系樹脂、ポリアミド系樹脂、塩化ビニル系樹脂、スチレン、アクリロニトリル、メチルメタクリレートなどを共重合したアクリル系樹脂、ニトロセルロースなどのセルロース系樹脂、エポキシ樹脂、フェノキシ樹脂、ポリビニルアセタール、ポリビニルブチラールなどのポリビニルアルキラール樹脂などから単独または複数の樹脂を混合して用いることができる。これらの中で好ましいものはポリウレタン樹脂、アクリル系樹脂、セルロース系樹脂、塩化ビニル系樹脂である。これらの樹脂は、後述する非磁性層においても結合剤として使用することができる。また、上記樹脂とともにポリイソシアネート系硬化剤を使用することも可能である。
【００３５】
上記結合剤は強磁性粉末、非磁性粉体の分散性を向上させるため、これらの粉体表面に吸着する官能基（極性基）を持つことが好ましい。好ましい官能基としては−ＳＯ3Ｍ、−ＳＯ4Ｍ、−ＰＯ（ＯＭ）2、−ＯＰＯ（ＯＭ）2、−ＣＯＯＭ、＝ＮＳＯ3Ｍ、＝ＮＲＳＯ3Ｍ、−ＮＲ1Ｒ2、−Ｎ+Ｒ1Ｒ2Ｒ3Ｘ-などがある。ここでＭは水素またはＮａ、Ｋ等のアルカリ金属、Ｒはアルキレン基、Ｒ1、Ｒ2、Ｒ3はアルキル基またはヒドロキシアルキル基または水素、ＸはＣｌ、Ｂｒ等のハロゲンである。結合剤中の官能基の量は１０μｅｑ／ｇ以上２００μｅｑ／ｇ以下が好ましく、３０μｅｑ／ｇ以上１２０μｅｑ／ｇ以下がさらに好ましい。この範囲内であれば、良好な分散性が得られるので好ましい。
【００３６】
結合剤の分子量は質量平均分子量で１０，０００以上２００，０００以下であることが好ましい。この範囲内にあれば、塗膜強度が十分であり、耐久性が良好であり、また分散性が向上するので好ましい。
【００３７】
非磁性層、磁性層には、非磁性粉末または強磁性粉末に対し、例えば５〜５０質量％の範囲、好ましくは１０〜３０質量％の範囲で結合剤を用いることができる。
【００３８】
磁性層には、必要に応じて添加剤を加えることができる。添加剤としては、研磨剤、潤滑剤、分散剤・分散助剤、防黴剤、帯電防止剤、酸化防止剤、溶剤、カーボンブラックなどを挙げることができる。上記添加剤は、所望の性質に応じて市販品を適宜選択して使用することができる。
【００３９】
磁性層で使用可能なカーボンブラックとしては、ゴム用ファーネス、ゴム用サーマル、カラー用ブラック、アセチレンブラック等を挙げることができる。比表面積は５〜５００ｍ2／ｇ、ＤＢＰ吸油量は１０〜４００ｍｌ／１００ｇ、粒子径は５〜３００ｎｍ、ｐＨは２〜１０、含水率は０．１〜１０％、タップ密度は０．１〜１ｇ／ｍｌが好ましい。カーボンブラックを使用する場合、強磁性粉末の質量に対して０．１〜３０質量％で用いることが好ましい。磁性層で使用できるカーボンブラックは、例えば「カーボンブラック便覧」カーボンブラック協会編、を参考にすることができる。それらは市販品として入手可能である。
【００４０】
本発明で使用されるこれらの添加剤は、磁性層、さらに後述する非磁性層でその種類、量を必要に応じて使い分けることができる。また本発明で用いられる添加剤のすべてまたはその一部は、磁性層または非磁性層用の塗布液の製造時のいずれの工程で添加してもよい。例えば、混練工程前に強磁性粉末と混合する場合、強磁性粉末と結合剤と溶剤による混練工程で添加する場合、分散工程で添加する場合、分散後に添加する場合、塗布直前に添加する場合などがある。
【００４１】
非磁性層
次に非磁性層に関する詳細な内容について説明する。本発明の磁気記録媒体は、非磁性支持体と磁性層との間に非磁性粉末と結合剤を含む非磁性層を有することができる。非磁性層に使用できる非磁性粉末は、無機物質でも有機物質でもよい。また、カーボンブラック等も使用できる。無機物質としては、例えば金属、金属酸化物、金属炭酸塩、金属硫酸塩、金属窒化物、金属炭化物、金属硫化物などが挙げられる。これらの非磁性粉末は、市販品として入手可能であり、公知の方法で製造することもできる。
【００４２】
具体的には二酸化チタン等のチタン酸化物、酸化セリウム、酸化スズ、酸化タングステン、ＺｎＯ、ＺｒＯ2、ＳｉＯ2、Ｃｒ2Ｏ3、α化率９０〜１００％のα−アルミナ、β−アルミナ、γ−アルミナ、α−酸化鉄、ゲータイト、コランダム、窒化珪素、チタンカーバイト、酸化マグネシウム、窒化ホウ素、２硫化モリブデン、酸化銅、ＭｇＣＯ3、ＣａＣＯ3、ＢａＣＯ3、ＳｒＣＯ3、ＢａＳＯ4、炭化珪素、炭化チタンなどが単独または２種類以上を組み合わせて使用することができる。好ましいものは、α−酸化鉄、酸化チタンである。
【００４３】
非磁性粉末の形状は、針状、球状、多面体状、板状のいずれでもあってもよい。非磁性粉末の結晶子サイズは、４ｎｍ〜５００ｎｍが好ましく、４０〜１００ｎｍがさらに好ましい。結晶子サイズが４ｎｍ〜５００ｎｍの範囲であれば、分散が困難になることもなく、また好適な表面粗さを有するため好ましい。これら非磁性粉末の平均粒径は、５ｎｍ〜５００ｎｍが好ましいが、必要に応じて平均粒径の異なる非磁性粉末を組み合わせたり、単独の非磁性粉末でも粒径分布を広くしたりして同様の効果をもたせることもできる。とりわけ好ましい非磁性粉末の平均粒径は、１０〜２００ｎｍである。５ｎｍ〜５００ｎｍの範囲であれば、分散も良好で、かつ好適な表面粗さを有するため好ましい。
【００４４】
非磁性粉末の比表面積は、例えば１〜１５０ｍ2／ｇであり、好ましくは２０〜１２０ｍ2／ｇであり、さらに好ましくは５０〜１００ｍ2／ｇである。比表面積が１〜１５０ｍ2／ｇの範囲内にあれば、好適な表面粗さを有し、かつ、適量の結合剤で分散できるため好ましい。ジブチルフタレート（ＤＢＰ）を用いた吸油量は、例えば５〜１００ｍｌ／１００ｇ、好ましくは１０〜８０ｍｌ／１００ｇ、さらに好ましくは２０〜６０ｍｌ／１００ｇである。比重は、例えば１〜１２、好ましくは３〜６である。タップ密度は、例えば０．０５〜２ｇ／ｍｌ、好ましくは０．２〜１．５ｇ／ｍｌである。タップ密度が０．０５〜２ｇ／ｍｌの範囲であれば、飛散する粒子が少なく操作が容易であり、また装置にも固着しにくくなる傾向がある。非磁性粉末のｐＨは２〜１１であることが好ましく、６〜９の間が特に好ましい。ｐＨが２〜１１の範囲にあれば、高温、高湿下または脂肪酸の遊離により摩擦係数が大きくなることを防ぐことができる。非磁性粉末の含水率は、例えば０．１〜５質量％、好ましくは０．２〜３質量％、さらに好ましくは０．３〜１．５質量％である。含水量が０．１〜５質量％の範囲であれば、分散も良好で、分散後の塗料粘度も安定するため好ましい。強熱減量は、２０質量％以下であることが好ましく、強熱減量が小さいものが好ましい。
【００４５】
また、非磁性粉末が無機粉体である場合には、モース硬度は４〜１０のものが好ましい。モース硬度が４〜１０の範囲であれば耐久性を確保することができる。非磁性粉末のステアリン酸吸着量は、好ましくは１〜２０μｍｏｌ／ｍ2であり、さらに好ましくは２〜１５μｍｏｌ／ｍ2である。非磁性粉末の２５℃での水への湿潤熱は、２００〜６００ｅｒｇ／ｃｍ2（２００〜６００ｍＪ／ｍ2）の範囲にあることが好ましい。また、この湿潤熱の範囲にある溶媒を使用することができる。１００〜４００℃での表面の水分子の量は１〜１０個／１００Åが適当である。水中での等電点のｐＨは、３〜９の間にあることが好ましい。これらの非磁性粉末の表面には表面処理が施されることによりＡｌ2Ｏ3、ＳｉＯ2、ＴｉＯ2、ＺｒＯ2、ＳｎＯ2、Ｓｂ2Ｏ3、ＺｎＯが存在することが好ましい。特に分散性に好ましいのはＡｌ2Ｏ3、ＳｉＯ2、ＴｉＯ2、ＺｒＯ2であるが、さらに好ましいのはＡｌ2Ｏ3、ＳｉＯ2、ＺｒＯ2である。これらは組み合わせて使用してもよいし、単独で用いることもできる。また、目的に応じて共沈させた表面処理層を用いてもよいし、先ずアルミナで処理した後にその表層をシリカで処理する方法、またはその逆の方法を採ることもできる。また、表面処理層は目的に応じて多孔質層にしても構わないが、均質で密である方が一般には好ましい。
【００４６】
非磁性層には非磁性粉末と共に、カーボンブラックを混合し表面電気抵抗を下げ、光透過率を小さくすると共に硬度を調整することができる。例えば、非磁性層にはゴム用ファーネス、ゴム用サーマル、カラー用ブラック、アセチレンブラック等を用いることができる。
【００４７】
非磁性層に用いられるカーボンブラックの比表面積は、例えば１００〜５００ｍ2／ｇ、好ましくは１５０〜４００ｍ2／ｇ、ＤＢＰ吸油量は、例えば２０〜４００ｍｌ／１００ｇ、好ましくは３０〜２００ｍｌ／１００ｇである。カーボンブラックの粒子径は、例えば５〜８０ｎｍ、好ましくは１０〜５０ｎｍ、さらに好ましくは１０〜４０ｎｍである。カーボンブラックのｐＨは２〜１０、含水率は０．１〜１０％、タップ密度は０．１〜１ｇ／ｍｌが好ましい。また、カーボンブラックを分散剤などで表面処理したり、樹脂でグラフト化して使用しても、表面の一部をグラファイト化したものを使用してもかまわない。また、カーボンブラックを塗料に添加する前にあらかじめ結合剤で分散してもかまわない。これらのカーボンブラックは非磁性粉末に対して５０質量％を越えない範囲、非磁性層総質量の４０％を越えない範囲で使用することが好ましい。これらのカーボンブラックは単独、または組み合せで使用することができる。本発明において非磁性層で使用できるカーボンブラックは例えば「カーボンブラック便覧」カーボンブラック協会編、を参考にすることができる。それらは市販品として入手可能である。
【００４８】
また非磁性層には目的に応じて有機質粉末を添加することもできる。このような有機質粉末としては、例えば、アクリルスチレン系樹脂粉末、ベンゾグアナミン樹脂粉末、メラミン系樹脂粉末、フタロシアニン系顔料が挙げられるが、ポリオレフィン系樹脂粉末、ポリエステル系樹脂粉末、ポリアミド系樹脂粉末、ポリイミド系樹脂粉末、ポリフッ化エチレン樹脂も使用することができる。その製法は、特開昭６２−１８５６４号公報、特開昭６０−２５５８２７号公報に記されているようなものが使用できる。
【００４９】
非磁性層の結合剤、潤滑剤、分散剤、添加剤、溶剤、分散方法その他は、磁性層のそれが適用できる。特に、結合剤量、種類、添加剤、分散剤の添加量、種類に関しては磁性層に関する公知技術が適用できる。
【００５０】
また、本発明の磁気記録媒体は、下塗り層を設けてもよい。下塗り層を設けることによって支持体と磁性層または非磁性層との接着力を向上させることができる。接着性向上のための下塗り層としては、溶剤への可溶性のポリエステル樹脂を使用することができる。
【００５１】
非磁性支持体
非磁性支持体としては、二軸延伸を行ったポリエチレンテレフタレート、ポリエチレンナフタレート、ポリアミド、ポリアミドイミド、芳香族ポリアミド等の公知のものが挙げられる。これらの中でもポリエチレンテレフタレート、ポリエチレンナフタレート、ポリアミドが好ましい。
これらの支持体はあらかじめコロナ放電、プラズマ処理、易接着処理、熱処理などを行ってもよい。また、本発明に用いることのできる非磁性支持体の表面粗さはカットオフ値０．２５ｍｍにおいて中心平均粗さＲａ３〜１０ｎｍが好ましい。
【００５２】
層構成
本発明の磁気記録媒体の厚み構成は、非磁性支持体の厚みが、好ましくは３〜８０μｍである。また、非磁性支持体と非磁性層の間に下塗り層を設ける場合、下塗り層の厚みは、例えば０．０１〜０．８μｍ、好ましくは０．０２〜０．６μｍである。
【００５３】
磁性層の厚みは、好ましくは８０ｎｍ以下である。本発明の製造方法により得られた六方層フェライト磁性粉末を使用することによるＳ／Ｎ向上効果は、特に厚さ８０ｎｍ以下の薄層磁性層において顕著である。これは、ノイズ増大および電磁変換特性低下の原因となる残留ガラス成分や異物を低減することによる効果は、磁性体粒子総数が少なくなる薄層磁性層において顕在化するためと考えられる。前記磁性層の厚さは、より好ましくは50〜60ｎｍの範囲である。
【００５４】
非磁性層の厚みは、例えば０．１〜３．０μｍであり、０．３〜２．０μｍであることが好ましく、０．５〜１．５μｍであることが更に好ましい。なお、本発明の磁気記録媒体の非磁性層は、実質的に非磁性であればその効果を発揮するものであり、例えば不純物として、あるいは意図的に少量の磁性体を含んでいても、本発明の効果を示すものであり、本発明の磁気記録媒体と実質的に同一の構成とみなすことができる。なお、実質的に同一とは、非磁性層の残留磁束密度が１０ｍＴ以下または保磁力が７．９６ｋＡ／ｍ（１００Ｏｅ）以下であることを示し、好ましくは残留磁束密度と抗磁力を持たないことを意味する。
【００５５】
バック層
本発明の磁気記録媒体には、非磁性支持体の非磁性層および磁性層を有する面とは反対の面にバック層を設けることもできる。バック層には、カーボンブラックと無機粉末が含有されていることが好ましい。バック層形成のための結合剤、各種添加剤は、磁性層や非磁性層の処方を適用することができる。バック層の厚みは、０．９μｍ以下が好ましく、０．１〜０．７μｍが更に好ましい。
【００５６】
製造方法
磁性層、非磁性層またはバック層を形成するための塗布液を製造する工程は、少なくとも混練工程、分散工程、およびこれらの工程の前後に必要に応じて設けた混合工程からなる。個々の工程はそれぞれ２段階以上に分かれていてもかまわない。本発明で用いられる強磁性粉末、非磁性粉末、結合剤、カーボンブラック、研磨剤、帯電防止剤、潤滑剤、溶剤などすべての原料はどの工程の最初または途中で添加してもかまわない。また、個々の原料を２つ以上の工程で分割して添加してもかまわない。例えば、ポリウレタンを混練工程、分散工程、分散後の粘度調整のための混合工程で分割して投入してもよい。本発明の目的を達成するためには、従来の公知の製造技術を一部の工程として用いることができる。混練工程ではオープンニーダ、連続ニーダ、加圧ニーダ、エクストルーダなど強い混練力をもつものを使用することが好ましい。これらの混練処理の詳細については特開平１−１０６３３８号公報、特開平１−７９２７４号公報に記載されている。また、磁性層塗布液、非磁性層塗布液またはバック層塗布液を分散させるには、ガラスビーズを用いることができる。このようなガラスビーズは、高比重の分散メディアであるジルコニアビーズ、チタニアビーズ、スチールビーズが好適である。これら分散メディアの粒径と充填率は最適化して用いられる。分散機は公知のものを使用することができる。
【００５７】
磁気記録媒体の製造方法では、例えば、走行下にある非磁性支持体の表面に、非磁性層塗布液を所定の膜厚となるように塗布して非磁性層を形成し、次いでその上に、磁性層塗布液を所定の膜厚となるようにして磁性層を塗布して形成する。複数の磁性層塗布液を逐次または同時に重層塗布してもよく、非磁性層塗布液と磁性層塗布液とを逐次または同時に重層塗布してもよい。上記磁性層塗布液または非磁性層塗布液を塗布する塗布機としては、エアードクターコート、ブレードコート、ロッドコート、押出しコート、エアナイフコート、スクイズコート、含浸コート、リバースロールコート、トランスファーロールコート、グラビヤコート、キスコート、キャストコート、スプレイコート、スピンコート等が利用できる。これらについては例えば（株）総合技術センター発行の「最新コーティング技術」（昭和５８年５月３１日）を参考にできる。
【００５８】
磁性層塗布液の塗布層は、磁気テープの場合、磁性層塗布液の塗布層中に含まれる強磁性粉末にコバルト磁石やソレノイドを用いて磁場配向処理してもかまわない。ディスクの場合、配向装置を用いず無配向でも十分に等方的な配向性が得られることもあるが、コバルト磁石を斜めに交互に配置すること、ソレノイドで交流磁場を印加するなど公知のランダム配向装置を用いることが好ましい。また異極対向磁石など公知の方法を用い、垂直配向とすることで円周方向に等方的な磁気特性を付与することもできる。特に高密度記録を行う場合は垂直配向が好ましい。また、スピンコートを用いて円周配向することもできる。
【００５９】
乾燥風の温度、風量、塗布速度を制御することで塗膜の乾燥位置を制御できる様にすることが好ましく、塗布速度は２０ｍ／分〜１０００ｍ／分、乾燥風の温度は６０℃以上が好ましい。また磁石ゾーンに入る前に適度の予備乾燥を行うこともできる。
【００６０】
このようにして得られた塗布原反は、一旦巻き取りロールにより巻き取られ、しかる後、この巻き取りロールから巻き出され、次いでカレンダー処理に施され得る。
カレンダー処理には、例えばスーパーカレンダーロールなどを利用することができる。カレンダー処理によって、表面平滑性が向上するとともに、乾燥時の溶剤の除去によって生じた空孔が消滅し磁性層中の強磁性粉末の充填率が向上するので、電磁変換特性の高い磁気記録媒体を得ることができる。カレンダー処理する工程は、塗布原反の表面の平滑性に応じて、カレンダー処理条件を変化させながら行うことが好ましい。
【００６１】
カレンダーロールとしてはエポキシ、ポリイミド、ポリアミド、ポリアミドイミド等の耐熱性プラスチックロールを使用することができる。また金属ロールで処理することもできる。
【００６２】
カレンダー処理条件としては、カレンダーロールの温度を、例えば６０〜１００℃の範囲、好ましくは７０〜１００℃の範囲、特に好ましくは８０〜１００℃の範囲とすることができ、圧力は、例えば１００〜５００ｋｇ／ｃｍ（９８〜４９０ｋＮ／ｍ）の範囲であり、好ましくは２００〜４５０ｋｇ／ｃｍ（１９６〜４４１ｋＮ／ｍ）の範囲で、特に好ましくは３００〜４００ｋｇ／ｃｍ（２９４〜３９２ｋＮ／ｍ）の範囲とすることができる。また非磁性層表面に対して、例えば上記条件でカレンダー処理を行うこともできる。
【００６３】
得られた磁気記録媒体は、裁断機などを使用して所望の大きさに裁断して使用することができる。裁断機としては、特に制限はないが、回転する上刃（雄刃）と下刃（雌刃）の組が複数設けられたものが好ましく、適宜、スリット速度、噛み合い深さ、上刃（雄刃）と下刃（雌刃）の周速比（上刃周速／下刃周速）、スリット刃の連続使用時間等を選定することができる。
【実施例】
【００６４】
以下に本発明を実施例によりさらに具体的に説明する。なお、ここに示す成分、割合、操作、順序等は本発明の精神から逸脱しない範囲で変更し得るものであり、下記の実施例に制限されるべきものではない。また、実施例中の「部」は、特に示さない限り質量部を示す。
【００６５】
［実施例１］
１．六方晶フェライト磁性粉末の合成
原料成分として、BaO、B2O3、Fe2O3を36.3mol%、30.8mol%、32.9mol%、Fe2O3のうちCoO、ZnO、Nb2O5をCo/Fe=1at%、Zn/Fe=3at%、Nb/Fe=2at%となるように所定量秤量混合した。この混合原料を白金製ルツボに入れ、1400℃で高周波加熱することで原料を溶融させた。その後、得られた溶融液を水冷双ロール上に落下させ、圧延急冷することで非晶質体を作製した。
得られた非晶質体300gを電気炉にて680℃まで3℃/minで昇温し、680℃において5時間保温し六方晶フェライトを結晶化させた。そして六方晶フェライトを含む結晶化物を乳鉢で粗粉砕し、2000mLのガラス瓶に1mmφジルコニアビーズ1000gと1質量%酢酸水溶液を800mL加えてペイントシェーカーにて3時間湿式粉砕を行った後、液とビーズとを分離させ、3Lステンレスビーカーに移し、この液を100℃で3時間熱処理した後、遠心分離機を用いて沈殿させ、デカンテーションを繰り返して洗浄し、乾燥させて六方晶フェライト磁性粉末を得た。
【００６６】
２．磁気テープの作製
磁性層塗布液
六方晶フェライト磁性粉末                                    100部
ポリウレタン樹脂                                             15部
分岐側鎖含有ポリエステルポリオール／ジフェニルメタンジイソシアネート系
−ＳＯ3Ｎａ＝200ｅｑ／ｔｏｎ、Mw=120000
α-Al2O3（平均粒子サイズ160nm）                               5部
カーボンブラック（平均粒子サイズ50nm）                        1部
シクロヘキサノン                                            110部
メチルエチルケトン                                          100部
トルエン                                                    100部
ブチルステアレート                                            2部
ステアリン酸                                                  1部
【００６７】
非磁性層塗布液
α-酸化鉄                                                    85部
カーボンブラック（平均粒子サイズ20nm）                       15部
ポリウレタン樹脂                                             22部
分岐側鎖含有ポリエステルポリオール／ジフェニルメタンジイソシアネート系
−ＳＯ3Ｎａ＝140ｅｑ／ｔｏｎ、Mw=70000
フェニルホスホン酸                                            3部
シクロヘキサノン                                            140部
メチルエチルケトン                                          170部
ブチルステアレート                                            2部
ステアリン酸                                                  1部
【００６８】
バックコート層塗布液
カーボンブラック（平均粒子サイズ30nm）                       41部
硫酸バリウム                                                  4部
ニトロセルロース                                             28部
ポリウレタン樹脂（SO3Na基含有）                              20部
シクロヘキサノン                                            100部
トルエン                                                    100部
メチルエチルケトン                                          100部
【００６９】
上記の磁性層塗布液、非磁性層塗布液、バックコート層塗布液のそれぞれについて、各成分をオープンニーダーで30分間混練した後、ビーズミルで分散した（磁性層塗布液は600分、非磁性層塗布液は300分、バックコート層塗布液は600分）。得られた分散液に3官能性低分子量ポリイソシアネート化合物（日本ポリウレタン製コロネート3041）をそれぞれ4部加え、さらに20分間撹拌混合した後、0.5μmの平均孔径を有するフィルターを用いてろ過した。
得られた非磁性層塗布液を乾燥後の厚さが1.5μmになるように、厚さ5μmのPEN支持体（WYKO社製HD2000で測定した平均表面粗さRa=1.5nm）上に塗布した後、100℃の乾燥ゾーンを通し、上記磁性層塗布液を、乾燥後に80nmの厚さとなるように非磁性層上に塗布した。その後、100℃で乾燥させ、磁性層を塗布した逆の面に、上記バックコート層塗布液を、乾燥後に0.5μmの厚さとなるように塗布し、100℃で乾燥させた。その後、70℃24時間の熱処理を施した後、金属ロールのみから構成される7段のカレンダーで100m/minの速度で、線圧350kg/cm、温度100℃で表面平滑化処理を行った。その後、約1/2インチ幅にスリットして磁気テープを作製した。
【００７０】
［実施例２〜９、比較例１０〜１３］
結晶化温度、原料組成および置換元素添加量のいずれか１つ以上を変更した点を除き、実施例１と同様の方法で六方晶フェライト磁性粉末の作製および磁気テープの作製を行った。各実施例の結晶化温度、原料組成およびＣｏ添加量を表１に示す。実施例および比較例では、Ｃｏ：Ｚｎ：Ｎｂ＝１：３：２（原子比）の割合で置換元素を添加した。例えば実施例３を例に取ると、Ｃｏ／Ｆｅ＝０．５原子％であるため、Ｚｎ／Ｆｅ＝１．５原子％、Ｎｂ／Ｆｅ＝１原子％となる。
【００７１】
［比較例１］
水中で湿式粉砕を行った点を除き、実施例１と同様の方法で六方晶フェライト磁性粉末の作製および磁気テープの作製を行った。
【００７２】
［比較例２〜９］
結晶化温度および／または置換元素添加量を変更した点を除き、実施例１と同様の方法で六方晶フェライト磁性粉末の作製および磁気テープの作製を行った。各比較例の結晶化温度およびＣｏ添加量を表１に示す。
【００７３】
評価方法
（１）磁気特性（Hc、σs）：作製した磁気テープについて。振動試料型磁束計（東英工業社製）を用い外部磁場1194kA/m（15kOe）で測定した。
（２）比表面積：製造した六方晶フェライト磁性末の比表面積をBET法により求めた。
（３）組成分析（B、Fe）：製造した六方晶フェライト磁性粉末を1N塩酸に溶かし、ICP発光分析法によりBとFe量を定量した。表１に、B/Fe値を原子%で示す。
（４）出力、SNR：作製した磁気テープについて、ドラムテスター（相対速度5m/s）を用いて、電磁変換特性の測定を行った。Bs=1.6T、Gap長0.2μmのライトヘッドを用い、線記録密度200kfciの信号を記録し、GMRヘッド（Tw幅 3μm、sh-sh=0.18μm）で再生した。200kfciの出力と0〜400kfciの積分ノイズの比を測定した。
（５）結晶構造の確認：実施例および比較例で作製した磁性粉末をＸ線回折により分析し、六方晶フェライトであることを確認した。
【００７４】
【表１】
2010080608.tif 000002
【００７５】
評価結果
表１に示すように、実施例１〜９の磁気記録媒体は、高密度記録された信号を良好なＳ／Ｎで再生することができた。
比較例１〜９は、それぞれ実施例１〜９に対して水中で湿式粉砕を行った点以外は同様の処理を行った例である。比較例はいずれも、対応する実施例と比べてＳ／Ｎが劣化した。これは水中での湿式粉砕後に得られた六方晶フェライト粉末上に残留する粗大異物の影響によるものと考えられる。
なお、比較例１０〜１３では、磁気記録媒体を作製すると磁性層表面平滑性が著しく低下し、ヘッドを傷付けるおそれがあったため、電磁変換特性の評価は行わなかった。これは、比較例１０および１１は、ガラス形成成分量が３０質量％に満たないため粗大粒子が析出したこと、比較例１２および１３では、作製した粒子の比表面積が１２０ｍ2／ｇでありガラス成分の除去が困難であったことが理由と考えられる。
【産業上の利用可能性】
【００７６】
本発明の磁気記録媒体は、高密度記録用磁気記録媒体として好適である。